ЭЛЕКТРОПРОВОДЯЩИЕ ПОКРЫТИЯ, СОДЕРЖАЩИЕ ЧАСТИЦЫ ГРАФЕНОВОГО УГЛЕРОДА

1. Композиция электропроводящего покрытия, содержащая:
пленкообразующую смолу; и
полученные термическим способом частицы графенового углерода, причем, когда указанная композиция покрытия отверждена, она имеет электропроводность выше, чем электропроводность той же самой композиции покрытия, не содержащей полученных термическим способом частиц графенового углерода.
2. Композиция электропроводящего покрытия по п. 1, в которой полученные термическим способом частицы графенового углерода составляют от 1 до 95 мас.% композиции покрытия в расчете на общее содержание твердых веществ композиции покрытия.
3. Композиция электропроводящего покрытия по п. 1, в которой полученные термическим способом частицы графенового углерода составляют более 40 мас.% композиции покрытия в расчете на общее содержание твердых веществ композиции покрытия.
4. Композиция электропроводящего покрытия по п. 1, в которой полученные термическим способом частицы графенового углерода составляют менее 20 мас.% композиции покрытия в расчете на общее содержание твердых веществ композиции покрытия.
5. Композиция электропроводящего покрытия по п. 1, в которой полученные термическим способом частицы графенового углерода имеют содержание кислорода менее 1,5 процентов атомной массы.
6. Композиция электропроводящего покрытия по п. 1, в которой полученные термическим способом частицы графенового углерода имеют площадь поверхности по БЭТ менее 300 квадратных метров на грамм.
7. Композиция электропроводящего покрытия по п. 1, в которой полученные термическим способом частицы графенового углерода получены путем:
введения материала-предшественника, содержащего метан или углеводородный материал, способный образовывать разновидности двухуглеродных фрагментов, в термическую зону, имеющую температуру от выше 3500°C до 20000°C;
нагревания указанного материала-предшественника в указанной термической зоне с образованием из материала-предшественника частиц графенового углерода; и
сбора частиц графенового углерода, имеющих среднее аспектное отношение более 3:1.
8. Композиция электропроводящего покрытия по п. 1, дополнительно содержащая частицы графенового углерода терморасширенного графита.
9. Композиция электропроводящего покрытия по п. 8, в которой полученные термическим способом частицы графенового углерода составляют от 1 до 20 мас.%, а частицы графенового углерода терморасширенного графита составляют от 80 до 99 мас.%, в расчете на общую массу частиц графенового углерода.
10. Композиция электропроводящего покрытия по п. 1, в которой пленкообразующая смола содержит эпоксидные смолы, полиакрилаты, полимеры на основе сложных полиэфиров, полиуретановые полимеры, полиамидные полимеры, полимеры на основе простых полиэфиров, эпоксидные полимеры на основе бисфенола А, полисилоксановые полимеры, стирол, этилен, бутилен, полимеры со структурой ядро/оболочка, полимерные частицы, диспергированные в неводной среде, их сополимеры и их смеси.
11. Композиция электропроводящего покрытия по п. 1, в которой пленкообразующая смола содержит латексную смолу или смолу, диспергированную в неводной среде.
12. Композиция электропроводящего покрытия по п. 1, в которой покрытие по существу свободно от графита.
13. Композиция электропроводящего покрытия по п. 1, в которой покрытие по существу свободно от полиалкилениминов.
14. Композиция электропроводящего покрытия по п. 1, в которой электропроводность отвержденной композиции покрытия составляет по меньшей мере 1000 См/м.
15. Композиция электропроводящего покрытия по п. 13, в которой электропроводность отвержденной композиции покрытия составляет по меньшей мере 10000 См/м.
16. Электропроводящее покрытие, содержащее:
пленку полимерной смолы; и
полученные термическим способом частицы графенового углерода, диспергированные в указанной пленке полимерной смолы.
17. Электропроводящее покрытие по п. 16, которое имеет электропроводность по меньшей мере 10 См/м.
18. Электропроводящее покрытие по п. 16, которое имеет электропроводность по меньшей мере 1000 См/м.
19. Электропроводящее покрытие по п. 16, которое имеет электропроводность по меньшей мере 10000 См/м.
20. Электропроводящее покрытие по п. 16, дополнительно содержащее частицы графенового углерода терморасширенного графита, диспергированные в указанной полимерной пленке.
21. Электропроводящее покрытие по п. 16, в котором полимерная смола содержит эпоксидные смолы, полиакрилаты, полимеры на основе сложных полиэфиров, полиуретановые полимеры, полиамидные полимеры, полимеры на основе простых полиэфиров, эпоксидные полимеры на основе бисфенола А, полисилоксановые полимеры, стирол, этилен, бутилен, полимеры со структурой ядро/оболочка, полимерные частицы, диспергированные в неводной среде, их сополимеры и их смеси.
22. Электропроводящее покрытие по п. 16, которое имеет толщину сухой пленки от 1 до 100 микрон.
23. Способ изготовления композиции электропроводящего покрытия, включающий смешивание полученных термическим способом частиц графенового углерода с пленкообразующей смолой.
24. Способ по п. 23, в котором полученные термическим способом частицы графенового углерода получены путем:
введения материала-предшественника, содержащего метан или углеводородный материал, способный образовывать разновидности двухуглеродных фрагментов, в термическую зону, имеющую температуру от выше 3500°С до 20000°С;
нагревания указанного материала-предшественника в указанной термической зоне с образованием из материала-предшественника частиц графенового углерода; и
сбора частиц графенового углерода, имеющих среднее аспектное отношение более 3:1.